Brevet FR3101077A1 — publié le 20210326

Article verrier transparent, comprenant au moins un substrat de verre muni sur au moins une de ses faces d'un revêtement constitué par un empilement de couches minces, dont au moins une couche fonctionnelle conférant audit article des propriétés de contrôle solaire, ledit revêtement comprenant la succession de couches suivantes, par référence à la surface dudit substrat : une première couche comprenant du nitrure de silicium, une couche fonctionnelle à base de chrome métallique, d’épaisseur physique supérieure ou égale à 1 nm et inférieure ou égale à 9 nm, une deuxième couche comprenant du nitrure de silicium, dans lequel lesdites première et deuxième couches comprenant du nitrure de silicium sont directement au contact de la couche fonctionnelle à base de chrome métallique. TITRE Vitrage isolant comprenant une couche mince à base de chrome L'invention concerne les vitrages isolants dits de contrôle solaire, munis d'empilements de couches minces dont au moins l’une est fonctionnelle, c'est-à-dire qu’elle agit sur le rayonnement solaire et/ou thermique essentiellement par réflexion et/ou absorption du rayonnement infrarouge proche (solaire) ou lointain (thermique). La présente invention concerne plus particulièrement les vitrages à couche(s) notamment ceux destinés principalement à l'isolation thermique des bâtiments. On entend par couche(s) "fonctionnelle (s)" ou encore « active(s) », au sens de la présente demande, la (ou les) couche(s) de l'empilement qui confère à l'empilement l'essentiel de ses propriétés thermiques. Le plus souvent les empilements en couches minces équipant le vitrage lui confèrent des propriétés améliorées de contrôle solaire essentiellement par les propriétés intrinsèques de cette couche active. Ladite couche agit sur le flux de rayonnement solaire traversant ledit vitrage, par opposition aux autres couches, généralement en matériau diélectrique et ayant elles essentiellement pour fonction une protection chimique ou mécanique de ladite couche fonctionnelle ou un ajustement de la couleur. De tels vitrages munis d’empilements de couches minces agissent sur le rayonnement solaire incident soit essentiellement par l’absorption du rayonnement incident par la couche fonctionnelle, soit essentiellement par réflexion par cette même couche. Ils sont regroupés sous la désignation de vitrage de contrôle solaire. Ils sont commercialisés et utilisés essentiellement : soit pour assurer essentiellement une protection de l’habitation du rayonnement solaire et en éviter une surchauffe, de tels vitrages étant qualifiés dans le métier d’antisolaire, soit essentiellement pour assurer une isolation thermique de l’habitation et éviter les déperditions de chaleur, ces vitrages étant qualifiés de vitrages isolants. Par antisolaire, on entend ainsi au sens de la présente invention la faculté du vitrage de limiter le flux énergétique, en particulier le rayonnement Infrarouge solaire (IRS) le traversant depuis l’extérieur vers l’intérieur de l’habitation ou de l’habitacle. Pour mesurer les propriétés d’isolation énergétique des vitrages, on utilise dans le domaine le facteur solaire noté FS ou g dans le domaine. De manière connue le facteur solaire g est égal au rapport de l’énergie traversant le vitrage (c'est-à-dire entrant dans le local) et de l’énergie solaire incidente. Plus particulièrement, il correspond à la somme du flux transmis directement à travers le vitrage et du flux absorbé par le vitrage (en y incluant les empilements de couches éventuellement présents à l’une de ses surfaces) puis éventuellement réémis vers l’intérieur (le local). De bonnes propriétés d’isolation thermique exigent ainsi en premier lieu une résistivité faible de la couche fonctionnelle. Une telle propriété se traduit cependant également par une absorption lumineuse plus importante, qui tend à diminuer sensiblement la transmission lumineuse au sein du vitrage. L’objet de la présente invention est tout d’abord de proposer un vitrage muni d’un empilement présentant un bon compromis entre sa transmission lumineuse et ses propriétés d’isolation thermique. D’une manière générale, toutes les caractéristiques lumineuses présentées dans la présente description, en particulier, la transmission lumineuse T L et la réflexion lumineuse R L , ainsi que le facteur g, sont obtenues selon les principes et méthodes décrits dans la norme NF EN 410 (2011) se rapportant à la détermination des caractéristiques lumineuses et énergétiques des vitrages utilisés dans le verre pour la construction. Idéalement, de tels vitrages doivent présenter une coloration sensiblement neutre autant en transmission qu’en réflexion, que ce soit sur la face du vitrage sur lequel l’empilement est déposé (côté intérieur) ou sur la face opposée (côté extérieur). Les empilements les plus performants commercialisés à l’heure actuelle incorporent au moins une couche métallique du type Argent fonctionnant essentiellement sur le mode de la réflexion d’une majeure partie du rayonnement IR (infrarouge) incident. Ces empilements sont ainsi utilisés principalement en tant que vitrages du type bas émissifs (ou low-e en anglais) pour l’isolation thermique des bâtiments. Ces couches sont cependant très sensibles à l’humidité et sont donc exclusivement utilisées dans des doubles vitrages, en face 2 ou 3 de celui-ci, pour être protégées de l’humidité. Il n’est ainsi pas possible de déposer de telles couches sur des vitrages simples (aussi appelés monolithiques). Les empilements selon l’invention ne comprennent pas de telles couches à base d’argent, ou encore à base d’or ou de platine, ou alors en quantités très négligeables, notamment sous formes d’impuretés inévitables. De même les couches fonctionnelles, voire les empilements, des articles verriers selon l’invention sont exempts de nickel ou Cuivre. L’inconvénient des couches à base d’argent est également leur faible résistance mécanique, ce qui explique également leur emploi quasi exclusivement dans le domaine du bâtiment sur les faces intérieures d’un vitrage multiple (par exemple les faces 2 et 3 d’un double vitrage). D’autres couches métalliques à fonction antisolaire ont également été reportées dans le domaine, comprenant des couches fonctionnelles du type Nb métallique ou nitruré NbN, tel que décrit par exemple dans la demande WO01/21540 ou encore dans la demande WO2009/112759. Au sein de telles couches, le rayonnement solaire est cette fois majoritairement absorbé de manière non sélective par la couche fonctionnelle comprenant du niobium, le rayonnement IR (c'est-à-dire dont la longueur d’onde est compris entre environ 780 nm et 2500 nm) et le rayonnement visible (dont la longueur d’onde est compris entre environ et 380 et 780 nm) étant absorbés sans distinction par la couche active. En plus des propriétés antisolaires, dans le domaine du bâtiment ou même de l’automobile, il est parfois recherché un vitrage privatif, c'est-à-dire un vitrage permettant une vision diurne sans difficultés de l’intérieur vers l’extérieur aux occupants d’un local, d’un immeuble ou d’un véhicule, mais présentant de l’extérieur vers l’intérieur un aspect miroir empêchant la vision dans ce sens. Cependant, en vision nocturne, c'est-à-dire lorsque la luminosité extérieure est supérieure à la luminosité interne, un tel vitrage peut poser l’inconvénient de présenter ce même effet miroir cette fois depuis l’extérieur vers l’intérieur si la réflexion intérieure est trop importante. Pour résoudre un tel problème, il est nécessaire de proposer des articles verriers dont les caractéristiques lumineuses sont adaptées. En particulier, le problème décrit précédemment a pu être résolu selon l’invention grâce à la mise au point d’articles verriers dont : la transmission lumineuse est supérieure ou égale à 20%, la réflexion lumineuse côté verre (face extérieure) R Lext est supérieure ou égale à 25%, voire supérieure ou égale à 30%, la réflexion lumineuse côté empilement (face intérieure) R Lint est inférieure ou égale à 20%, voire inférieure ou égale à 15%, la différence entre les deux réflexions lumineuses R Lext - R Lint (noté aussi ΔR L dans la suite de la description) est supérieure à 15% ou même supérieure à 18%, voire supérieure à 20%. Par côté empilement on entend la face du vitrage sur laquelle est déposée l’empilement. Par côté verre on entend la face du vitrage opposée à celle sur laquelle est déposée l’empilement, en principe non recouverte. Au sens de la présente invention, les termes « face extérieure » (ou « externe ») et « face intérieure» ou (« interne ») font référence à la position du vitrage lorsque celui-ci équipe le bâtiment ou le véhicule qu’il équipe. Egalement, les articles verriers et vitrages selon l’invention présentent des propriétés d’isolation énergétique conformes à celles requises dans le domaine, en particulier un facteur solaire g proche de et de préférence inférieur à 50%, voire inférieur à 45% ou même inférieur à 40% dans certaines configurations. L’objet de la présente invention est de proposer un article verrier permettant de résoudre les problèmes techniques décrits précédemment. Plus précisément, la présente invention se rapporte à un article verrier transparent, comprenant au moins un substrat de verre muni sur au moins une de ses faces d'un revêtement constitué par un empilement de couches minces, dont au moins une couche fonctionnelle conférant audit article des propriétés de contrôle solaire, ledit revêtement comprenant la succession de couches suivantes, par référence à la surface dudit substrat : une première couche comprenant du nitrure de silicium, une couche fonctionnelle à base de chrome métallique, d’épaisseur physique supérieure ou égale à 1 nm et inférieure ou égale à 9 nm, de préférence supérieure ou égale à 2 nm et inférieure ou égale à 8 nm. une deuxième couche comprenant du nitrure de silicium, dans lequel lesdites première et deuxième couches comprenant du nitrure de silicium sont directement au contact de la couche fonctionnelle à base de chrome métallique. Selon des modes de réalisations particuliers et préférés de la présente invention, qui peuvent être le cas échéant combinés entre eux : - La première couche comprenant du nitrure de silicium a une épaisseur comprise entre 1 et 100 nm, de préférence entre 10 et 80 nm. - La seconde couche comprenant du nitrure de silicium a une épaisseur comprise entre 1 et 100 nm, de préférence entre 1 et 50 nm, de préférence encore entre 2 et 25 nm. - La première couche comprenant du nitrure de silicium est plus épaisse que la seconde couche comprenant du nitrure de silicium. - L’empilement ne comprend pas de couches à base d’Ag, Au, Pt, Cu, Ni ou d’acier inoxydable. - L’empilement comprend une seule couche fonctionnelle à base de chrome métallique l’épaisseur de la couche étant comprise entre 2 et 9 nm, en particulier entre 3 et 8 nm. - L’empilement est constitué par la succession des couches suivantes : SiN x /Cr/SiN x dans lequel SiN x désigne ladite couche comprenant du nitrure de silicium et Cr désigne ladite couche à base de chrome métallique. - L’empilement comprend deux couches fonctionnelles à base de chrome, une troisième couche comprenant du nitrure de silicium étant intercalée dans l’empilement entre les deux couches fonctionnelles à base de chrome. - La troisième couche de chrome est directement au contact des couches à base de chrome, selon la succession de couches suivantes : SiN x /Cr/SiN x /Cr/SiN x dans lequel SiN x désigne lesdites couches comprenant du nitrure de silicium et Cr désigne lesdites couches à base de chrome métallique. - La ou les couches fonctionnelles à base de chrome comprennent plus de 80% atomique de chrome. - La ou les couches fonctionnelles sont constituées essentiellement de chrome et de préférence sont constituées de chrome, aux impuretés inévitables près. - La première couche comprenant du nitrure de silicium est déposée directement sur le substrat verrier et est au contact de celui-ci. - Au moins une couche comprenant un oxyde métallique est présente entre la surface du substrat verrier et la première couche comprenant du nitrure de silicium, l’oxyde métallique étant de préférence choisi parmi un oxyde d’un élément choisi parmi le silicium, le titane, l’étain, le zinc, l’aluminium, le zirconium ou d’un mélange d’au moins deux de ces éléments, en particulier l’oxyde de silicium, l’oxyde de titane ou un oxyde de zinc et d’étain. - Au moins une couche comprenant un oxyde métallique est présente au-dessus de ladite succession de couches, l’oxyde métallique étant de préférence choisi parmi un oxyde d’un élément choisi parmi le silicium, le titane, l’étain, le zinc, l’aluminium ou d’un mélange d’au moins deux de ces éléments, en particulier l’oxyde de silicium, l’oxyde de titane, l’oxyde de zirconium ou un mélange de ces oxydes. - L’article est trempé thermiquement et/ou bombé. La ou les couches fonctionnelles à base de chrome présentent au moins 50% atomique de chrome. De préférence, la ou les couches fonctionnelles de l’empilement présentent au moins 70% atomique, voire au moins 80% atomique de chrome, ou même préférentiellement plus de 90% atomique de chrome. Selon un mode très préféré, la ou les couches fonctionnelles sont constituées essentiellement de chrome et de préférence encore sont constituées de chrome, aux impuretés inévitables près. Sans sortir de l’invention cependant, la ou les couches fonctionnelles peuvent comprendre un ou plusieurs autres atomes, par exemple choisi(s) parmi Al, Si, Mo, W, Zn, Ti, Mg, Co, Ni. La ou les couches fonctionnelles selon l’invention peuvent comprendre une partie minime d’azote et/ou d’oxygène, mais inférieure à 15% atomique, ou même inférieure à 10% atomique, voire inférieure à 5% atomique. De Préférence toutefois, la ou les couches fonctionnelles selon l’invention ne comprennent pas en principe d’azote ou d’oxygène ou alors sous forme d’impuretés inévitables, résultant par exemple d’un traitement thermique du vitrage comme une trempe ou un bombage. De même, la ou les couches fonctionnelles selon l’invention ne comprennent pas en principe de carbone ou d’hydrogène ou alors sous forme d’impuretés inévitables. Dans les couches selon l’invention comprenant du nitrure de silicium, le nitrure de silicium représente de préférence au moins 50% poids de nitrure de silicium, sur la base d’une formulation Si 3 N 4 , et de préférence plus de 80 % de nitrure de silicium ou même plus de 90 % de nitrure de silicium, sur la base de la formulation Si 3 N 4 . Lesdites couches sont de préférence constituées essentiellement de nitrure de silicium, mais peuvent comprennent également un autre élément que le silicium, en particulier de l’aluminium. L’aluminium est notamment couramment utilisé, en des proportions pouvant aller jusqu’à 15% atomique, dans les cibles de silicium utilisées pour le dépôt par pulvérisation cathodique assisté par un champ magnétique (magnétron) des empilements de couches minces sur des vitrages de contrôle solaire, et notamment les couches à base de nitrure de silicium. Ainsi, sans sortir du cadre de l’invention, le silicium desdites couches peut être substitué par des éléments du type Al, Zr, B, etc., notamment de manière à modifier la couleur en transmission et/ou en réflexion du vitrage, selon les techniques bien connues de l’art et en des proportions pouvant aller jusqu’à 15% atomique. Les revêtements selon l’invention sont de façon classique déposés par des techniques de dépôt du type pulvérisation sous vide assistée par champ magnétique d’une cathode du matériau ou d’un précurseur du matériau à déposer, souvent appelée technique de la pulvérisation magnétron dans le domaine. Une telle technique est aujourd’hui classiquement utilisée notamment lorsque le revêtement à déposer est constitué d’un empilement plus complexe de couches successives d’épaisseurs de quelques nanomètres ou quelques dizaines de nanomètres. La présente invention se rapporte également à un panneau de parement de façade de type allège incorporant au moins un vitrage tel que précédemment décrit ou à une vitre latérale, une vitre arrière ou un toit pour automobile ou autre véhicule constitué par ou incorporant ledit vitrage. Selon l’invention, les couches fonctionnelles selon l'invention permettent d’obtenir une valeur de la transmission lumineuse du substrat relativement élevée, tout en conservant un effet isolant notable, malgré l’épaisseur très faible de la couche fonctionnelle, après un traitement thermique. Par les termes « sous-couche et « surcouche », il est fait référence dans la présente description à la position respective desdites couches par rapport à la ou les couches fonctionnelles dans l’empilement, ledit empilement étant supporté par le substrat verrier pris comme référence. En particulier, la sous couche est généralement la couche au contact du substrat verrier et la surcouche est la couche la plus externe de l’empilement, tournée à l’opposé du substrat. Si l'application plus particulièrement visée par l'invention est le vitrage pour le bâtiment, il est clair que d'autres applications sont envisageables, notamment dans les vitrages de véhicules (mis à part le pare-brise où l'on exige une très haute transmission lumineuse), comme les verres latéraux, le toit-auto, la lunette arrière. L'invention et ses avantages sont décrits avec plus de détails, ci-après, au moyen des exemples non limitatifs ci-dessous, selon l’invention et comparatifs. Dans tous les exemples et la description, les épaisseurs données sont physiques. Tous les substrats sont en verre clair de 6 mm d'épaisseur de type Planilux® commercialisé par la société Saint-Gobain Glass France. Toutes les couches sont déposées de façon connue par pulvérisation cathodique assistée par champ magnétique (souvent appelé magnétron). De façon bien connue, les différentes couches successives sont déposées dans les compartiments successifs du dispositif de pulvérisation cathodique, chaque compartiment étant muni d’une cible métallique spécifique en Si, ou Cr, dans des conditions choisies pour le dépôt d’une couche spécifique de l’empilement. Par exemple, les couches en nitrure de silicium sont déposées dans un premier compartiment du dispositif à partir d’une cible de silicium métallique (dopé avec 8% en masse d'aluminium), dans une atmosphère réactive contenant de l'azote (40% Ar et 60% N 2 ). Les couches en nitrure de silicium, notées Si 3 N 4 contiennent donc un peu d'aluminium. Ces couches sont désignées par la suite selon la formulation générale classique Si 3 N 4 , même si la couche déposée ne répond pas forcément à cette stœchiométrie supposée. Les couches en chrome métallique sont déposées à partir de la pulvérisation d’une cible de Cr métallique dans une atmosphère inerte (c'est-à-dire au moyen d’un plasma obtenu à partir du seul gaz Argon) ou dans un plasma généré à partir du gaz Argon. Exemples 1 à 5 : Dans tous les exemples 1 à 5 qui suivent, le substrat verrier a ainsi été recouvert successivement d’un empilement de couches comprenant une couche fonctionnelle en chrome entourée par une première couche (sous couche) en Si 3 N 4 et d’une seconde couche (surcouche) de Si 3 N 4 . Dans ces exemples, l’empilement est donc constitué d’une couche de chrome encapsulé de deux couches de nitrure de silicium selon la séquence suivante : Verre / Si 3 N 4 (1 ère couche) /Cr /Si 3 N 4 (2 ème couche) Différents empilement sont synthétisés pour ajuster le facteur solaire et la transmission lumineuse à différentes configurations possibles recherchées dans le domaine du bâtiment. Ainsi dans l’exemple 1 on configure les épaisseurs des différentes couches de manière à obtenir un vitrage présentant un faible facteur solaire tandis que pour l’exemple 5, on cherche à maximiser au contraire la transmission lumineuse à travers le vitrage. Les articles verriers ainsi synthétisés selon les techniques classiques sont ensuite chauffés et trempés selon les techniques classiques dans le domaine (chauffage à 620°C pendant 10 minutes suivi d’une trempe). Le tableau 1 ci-dessous regroupe les informations concernant la constitution des empilements antisolaires selon les exemples 1 à 5 selon l’invention : Epaisseur (nm) 1 ère couche Si 3 N 4 Epaisseur (nm) Couche Cr Epaisseur (nm) 2 ème couche Si 3 N 4 Exemple 1 62 7 16 Exemple 2 62 5 14 Exemple 3 15 4 2 Exemple 4 45 3 3 Exemple 5 49 2 16 Les valeurs de transmission lumineuse T L et des réflexions lumineuses externes R ext et internes R int sont mesurées dans la gamme 380 nm à 780 nm selon les méthodes décrites dans la norme NF EN 410 (2011). Le facteur solaire g est également mesuré selon cette norme, dans la gamme 300 nm à 2500 nm. Les résultats obtenus sont regroupés dans le tableau 2 qui suit : T L R Lext R Lint ΔR L g Exemple 1 22 47 11 36 32 Exemple 2 28 42 8 34 38 Exemple 3 32 30 11 19 42 Exemple 4 40 34 7 27 48 Exemple 5 46 30 10 20 52 On voit que les articles verriers selon les exemples 1 à 5 remplissant les conditions énoncées précédemment pour l’obtention d’un vitrage de protection solaire privatif, les valeurs de T L et de g pouvant être ajustées suivant l’épaisseur de la couche de chrome. On observe en outre que le ΔR L (R Lext - R Lint ) est dans tous les cas proche de 20, voire sensiblement supérieur à 20, ce qui permet de garantir les propriétés « privatives » de tels vitrages, au sens précédemment décrit. Les valeurs colorimétriques en transmission, en réflexion interne et en réflexion externe selon la norme L, a*, b* sont reportées dans le tableau 3 qui suit : a* TL b* TL a* RLext b* RLext a* RLint b* RLint Exemple 1 0,6 -2,3 -1,4 5,3 4,4 -0,5 Exemple 2 0,6 -2,7 -1,5 4,8 5,8 2,7 Exemple 3 1,5 -1,8 -1,4 1 ,1 -1,8 5,8 Exemple 4 0,6 -1,3 -1,1 -2,2 3,7 4,3 Exemple 5 0,4 -3,5 -1,3 3 1,7 7,4 On peut voir que les valeurs des coefficients a* et b* sont relativement faibles et dans tous les cas inférieures ou égale à 8, ce qui traduit une relative neutralité de la couleur perçue aussi bien en réflexion qu’en transmission. Exemples comparatifs : On peut comparer les propriétés des empilements de la demande WO 01/21540 citée précédemment avec celles des empilements selon l’invention et décrits précédemment. L’exemple 4 de la demande WO01/21540 décrit un empilement comprenant la succession de couches suivante : Verre / Si 3 N 4 (10nm) / Nb (12 nm) / Si 3 N 4 (17 nm) Dans le tableau page 18 de cette publication, il est indiqué que la transmission lumineuse est de 32%. On peut calculer que le facteur solaire g est d’environ 36%. Les valeurs de R Lext et de R Lint reportées dans la publication sont respectivement égales à 14 et 25%. Si les valeurs des TL et g de cet exemple selon l’art antérieur sont comparables aux exemples 2 ou 3 reportés dans le tableau 2 précédent, on peut voir que les valeurs des réflexions extérieures et intérieures ne permettent pas l’obtention du vitrage privatif, au sens précédemment décrit, le ΔR L étant même négatif dans cette configuration. De même, l’exemple 6 de la demande WO01/21540 décrit une succession de couches dans l’empilement : Verre / Si 3 N 4 (10nm) / NbN (10 nm) / Si 3 N 4 (15 nm) Dans le tableau page 18 de cette publication il est indiqué que la transmission lumineuse est de 31%. On peut calculer que le facteur solaire g est d’environ 48%. Les valeurs de R Lext et de R Lint reportées dans la publication sont respectivement égales à 18 et 28%. Si les valeurs des TL et g de cet exemple selon l’art antérieur sont comparables à l’exemple 4 reportés dans le tableau 2 précédent, on peut voir que les valeurs des réflexions extérieures et intérieures ne permettent pas l’obtention du vitrage privatif, au sens précédemment décrit, le ΔR L étant même négatif dans cette configuration. Exemple 6 : Dans cet exemple on a déposé un empilement comprenant deux couches de chrome et répondant à la succession de couches suivante : Verre/Si 3 N 4 /Cr/ Si 3 N 4 /Cr/ Si 3 N 4 Les compositions exactes des empilements sont données dans le tableau 4 qui suit à partir de la surface du verre: Epaisseur 1 ère couche Si 3 N 4 Epaisseur Couche Cr 1 Epaisseur Couche intermédiaire Si 3 N 4 Epaisseur Couche Cr 2 Epaisseur 2 ère couche Si 3 N 4 Exemple 6 28 1,5 44 3 2 Les caractéristiques optiques et énergétiques du substrat verrier sont données dans le tableau 5 qui suit : T L R Lext R Lint ΔR L g Exemple 6 28 31 8 23 39 Les caractéristiques colorimétriques des substrats verriers sont données dans le tableau 6 qui suit : a* TL b* TL a* RLext b* RLext a* RLint b* RLint Exemple 6 2,3 -1 -0,2 2,8 3,6 1,1 Les données reportées dans les tableaux 4 à 6 précédents montrent que les empilements selon l’invention comprenant deux couches à base de chrome présentent au surplus une très grande neutralité colorimétrique. Article verrier transparent, comprenant au moins un substrat de verre muni sur au moins une de ses faces d'un revêtement constitué par un empilement de couches minces, dont au moins une couche fonctionnelle conférant audit article des propriétés de contrôle solaire, ledit revêtement comprenant la succession de couches suivantes, par référence à la surface dudit substrat: une première couche comprenant du nitrure de silicium, une couche fonctionnelle à base de chrome métallique, d’épaisseur physique supérieure ou égale à 1 nm et inférieure ou égale à 9 nm, une deuxième couche comprenant du nitrure de silicium, dans lequel lesdites première et deuxième couches comprenant du nitrure de silicium sont directement au contact de la couche fonctionnelle à base de chrome métallique. Article selon la revendication 1, dans lequel la première couche comprenant du nitrure de silicium a une épaisseur comprise entre 1 et 100 nm, de préférence entre 10 et 80 nm. Article selon l’une des revendications précédentes, dans lequel la seconde couche comprenant du nitrure de silicium a une épaisseur comprise entre 1 et 100 nm, de préférence entre 1 et 50 nm, de préférence encore entre 2 et 25 nm. Article selon l’une des revendications précédentes, dans lequel la première couche comprenant du nitrure de silicium est plus épaisse que la seconde couche comprenant du nitrure de silicium. Article selon l’une des revendications précédentes, dans lequel l’empilement ne comprend pas de couches à base d’Ag, Au, Pt, Cu, Ni ou d’acier inoxydable. Article selon l’une des revendications précédentes, comprenant une seule couche fonctionnelle à base de chrome métallique. Article selon la revendication précédente, dans lequel l’empilement est constitué par la succession des couches suivantes : SiN x /Cr/SiN x dans lequel SiN x désigne ladite couche comprenant du nitrure de silicium et Cr désigne ladite couche à base de chrome métallique. Article selon l’une des revendications 1 à 5, caractérisé en ce que l’empilement comprend deux couches fonctionnelles à base de chrome, une troisième couche comprenant du nitrure de silicium étant intercalée dans l’empilement entre les deux couches fonctionnelles à base de chrome. Article selon la revendication précédente, dans la troisième couche de chrome est directement au contact des couches à base de chrome, selon la succession de couches suivantes : SiN x /Cr/SiN x /Cr/SiN x dans lequel SiN x désigne lesdites couches comprenant du nitrure de silicium et Cr désigne lesdites couches à base de chrome métallique. Article selon l’une des revendications précédentes, dans lequel la ou les couches fonctionnelles à base de chrome comprennent plus de 80% atomique de chrome. Article selon l’une des revendications précédentes, dans lequel la ou les couches fonctionnelles sont constituées essentiellement de chrome et de préférence sont constituées de chrome, aux impuretés inévitables près. Article selon l’une des revendications précédentes, dans lequel la première couche comprenant du nitrure de silicium est déposée directement sur le substrat verrier et est au contact de celui-ci. Article selon l’une des revendications 1 à 11, dans lequel au moins une couche comprenant un oxyde métallique est présente entre la surface du substrat verrier et la première couche comprenant du nitrure de silicium, l’oxyde métallique étant de préférence choisi parmi un oxyde d’un élément choisi parmi le silicium, le titane, l’étain, le zinc, l’aluminium, le zirconium ou d’un mélange d’au moins deux de ces éléments, en particulier l’oxyde de silicium, l’oxyde de titane ou un oxyde de zinc et d’étain. Article selon l’une des revendications précédentes, dans lequel au moins une couche comprenant un oxyde métallique est présente au-dessus de ladite succession de couches, l’oxyde métallique étant de préférence choisi parmi un oxyde d’un élément choisi parmi le silicium, le titane, l’étain, le zinc, l’aluminium ou d’un mélange d’au moins deux de ces éléments, en particulier l’oxyde de silicium, l’oxyde de titane, l’oxyde de zirconium ou un mélange de ces oxydes. Article selon l’une des revendications précédente, caractérisé en ce qu’il est trempé thermiquement et/ou bombé. Panneau de parement de façade de type allège incorporant au moins un article selon l’une des revendications précédentes.